(57)【要約】  本発明は、長期保存後も安定した振動吸収性を有する光硬化性シリコーンゲル組成物を提供することを目的とする。  下記の（Ａ）〜（Ｄ）成分を含有する光硬化性シリコーンゲル組成物。（Ａ）成分：末端に（メタ）アクリル基を有するポリオルガノシロキサン（Ｂ）成分：シリコーンパウダー（Ｃ）成分：光開始剤（Ｄ）成分：炭素数１０以上のアルキルシラン化合物で処理したシリカ【特許請求の範囲】
【請求項１】
下記の（Ａ）〜（Ｄ）成分を含有することを特徴とする光硬化性シリコーンゲル組成物。
（Ａ）成分：末端に（メタ）アクリル基を有するポリオルガノシロキサン
（Ｂ）成分：シリコーンパウダー
（Ｃ）成分：光開始剤
（Ｄ）成分：炭素数１０以上のアルキルシラン化合物で処理したシリカ
【請求項２】
前記（Ｄ）成分の平均粒径が１〜１００ｎｍであることを特徴とする請求項１に記載の光硬化性シリコーンゲル組成物。
【請求項３】
前記（Ｄ）成分の比表面積が２５０ｍ2／ｇ以下であることを特徴とする請求項１又は２に記載の光硬化性シリコーンゲル組成物。
【請求項４】
前記（Ｃ）成分が、２−ヒドロキシ−２−メチル−１−フェニルプロパン−１−オン、ベンジルジメチルケタール、１−［４−（２−ヒドロキシエトキシ）−フェニル］−２−ヒドロキシ−２−メチル−１−プロパン−１−オン、２−ヒロドキシ−１−｛４−［４−（２−ヒドロキシ−２−メチル−プロピオニル）−ベンジル］フェニル｝−２−メチル−プロパン−１−オン、ベンゾフェノン、ジエトキシアセトフェノン、ビス（２，４，６  −トリメチルベンゾイル）−フェニルフォスフィンオキサイド、２，４，６−トリメチルベンゾイル−ジフェニルフォスフィンオキサイドからなる群から選択されることを特徴とする請求項１〜３のいずれか１項に記載の光硬化性シリコーンゲル組成物。
【請求項５】
ダンパー用途に用いられることを特徴とする請求項１〜４のいずれか１項に記載の光硬化性シリコーンゲル組成物。
【発明の詳細な説明】
【技術分野】
【０００１】
本発明は、長期保存後も安定した振動吸収性を有する光硬化性シリコーンゲル組成物に関するものである。
【背景技術】
【０００２】
これまでに、光照射により硬化可能なシリコーンゲル組成物（「光硬化性シリコーンゲル」とも称する。）は、低い弾性率を有し、機械的強度に優れ、耐熱性および耐寒性などに優れる為、各種電気・電子部品の接着剤、シール剤、ポッティング材、コーティング材、光ピックアップ装置に用いられるダンピング材など広い分野で使用されている。【０００３】
前記光ピックアップに用いられるダンピング材としては、紫外線反応性基を備えた液状のシリコーン樹脂とガラス質の充填剤を含有する紫外線硬化型シリコーンダンピング材（特開２００１−２６１７６５号公報）や（メタ）アクリル基を有するポリオルガノシロキサンおよび光開始剤を含有する光ピックアップ用紫外線硬化型ポリオルガノシロキサンゲル組成物（特開２００７−１１９５６８号公報）等が挙げられる。
【発明の概要】
【発明が解決しようとする課題】
【０００４】
しかしながら、特開２００１−２６１７６５号公報または特開２００７−１１９５６８号公報に開示された組成物は、長期保存後、振動吸収性が不安定になってしまうという問題があった。【０００５】
本発明は、上記従来の問題点に鑑み、長期保存後も安定した振動吸収性を有する光硬化性シリコーンゲル組成物を提供することにある。
【課題を解決するための手段】
【０００６】
すなわち、本発明は、目的を達成すべく鋭意検討を行った結果、特定の光硬化性シリコーンゲル組成物により上記目的を達成できることを見出し、本発明を完成するに至った。
本発明の要旨を次に説明する。
［１］下記の（Ａ）〜（Ｄ）成分を含有することを特徴とする光硬化性シリコーンゲル組成物。
（Ａ）成分：末端に（メタ）アクリル基を有するポリオルガノシロキサン
（Ｂ）成分：シリコーンパウダー
（Ｃ）成分：光開始剤
（Ｄ）成分：炭素数１０以上のアルキルシラン化合物で処理したシリカ
【発明を実施するための形態】
【０００７】
本発明は、長期保存後も安定した振動吸収性を有する光硬化性シリコーンゲル組成物に関するものであり、以下本発明を詳細に説明する。
【０００８】
＜（Ａ）成分＞
本発明で使用される（Ａ）成分は、分子中に（メタ）アクリル基を有するポリオルガノシロキサンである。ここで（メタ）アクリル基とはアクリル基とメタアクリル基を総称したものである。
【０００９】
また、（Ａ）成分は、振動吸収性に優れた硬化物が得られるという観点から、末端に（メタ）アクリル基を有するポリオルガノシロキサンであることが好ましい。また、（Ａ）成分の（メタ）アクリル基の数は、振動吸収性に優れた硬化物が得られるという観点から、ポリオルガノシロキサン１分子中に好ましくは１〜６であり、より好ましくは１〜２である。
【００１０】
（Ａ）成分としては、末端アミノ基含有ポリオルガノシロキサンに、ビニル基含有イソシアネート、（メタ）アクリル酸無水物、および（メタ）アクリル酸ハライドから選択される１つ以上の化合物を反応させて得られたポリオルガノシロキサン、或いは末端シラノール基含有ポリオルガノシロキサンに、ビニル基含有イソシアネートおよびビニル基含有アルコキシシラン化合物から選択される１つ以上の化合物を反応させて得られたポリオルガノシロキサンが挙げられる。これらの中でも振動吸収性に優れる観点から、末端アミノ基含有ポリオルガノシロキサンに、ビニル基含有イソシアネート、（メタ）アクリル酸無水物、および（メタ）アクリル酸ハライドから選択される１つ以上の化合物を反応させて得られたポリオルガノシロキサンであることが好ましく、そのようなポリオルガノシロキサンの合成方法としては、例えば特開平６−１８４２５７号公報に公開された方法などが挙げられる。
【００１１】
前記末端アミノ基含有ポリオルガノシロキサンとしては特に限定されないが、振動吸収性に優れる観点から、両末端シラノール基含有ポリオルガノシロキサン１モルに対して、アミノ基含有オルガノアルコキシシラン０．３〜１モルを付加することにより得られる化合物などが挙げられる。また、前記両末端シラノール基含有ポリオルガノシロキサンのゲルパーミエーションクロマトグラフィー（ＧＰＣ）によるポリスチレン換算重量平均分子量は、１，０００〜１００，０００であることが好ましく、より好ましくは２，０００〜５０，０００である。１，０００より小さいと、振動吸収性が不十分である硬化物になるおそれがあり、１０，０００より大きいと、組成物の粘度が高くなり、ハンドリングが困難になるおそれがある。
【００１２】
前記アミノ基含有オルガノアルコキシシランとしては、例えば（β−アミノエチル）−β−アミノエチルトリアルコキシシラン、（β−アミノエチル）−γ−アミノプロピルトリアルコキシシラン、（γ−アミノプロピル）−β−アミノエチルトリアルコキシシラン、（γ−アミノプロピル）−γ−アミノプロピルトリアルコキシシラン、アミノプロピルトリアルコキシシラン、アミノプロピルメチルジアルコキシシラン、３−［Ｎ−アリル−Ｎ（２−アミノエチル）］アミノプロピルトリメトキシシラン、Ｎ，Ｎ−ビス［（メチルジメトキシシリル）プロピル］アミン、Ｎ，Ｎ−ビス［３−（トリメトキシシリル）プロピル］エチレンジアミンなどが挙げられるが、中でも長期保存後も安定した振動吸収性を維持できることから、アミノプロピルメチルジアルコキシシラン、Ｎ，Ｎ−ビス［（メチルジメトキシシリル）プロピル］アミンが好ましく用いられる。
【００１３】
前記ビニル基含有イソシアネートとしては、例えばメタクリロイルイソシアネート、２−イソシアネートエチルメタクリレート、２−アクリロイルオキシエチルイソシアナート、または１，１−（ビスアクリロイルオキシメチル）エチルイソシアネートなどが挙げられる。さらに、２，４−トリレンジイソシアネート、２，６−トリレンジイソシアネート、１，５−ナフタレンジイソシアネートなどのイソシアネート基を２つ以上持つものと２−ヒドロキシエチルメタクリレート、２−ヒドロキシプロピルメタクリレートなどの水酸基を持つ（メタ）アクリレートとの反応で得られるイソシアネート基含有（メタ）アクリレートが例示される。また、これらのイソシアネート化合物の代りに、（メタ）アクリル酸無水物又は（メタ）アクリル酸クロライド等の（メタ）アクリル酸ハライドも用いることができる。
【００１４】
ポリオルガノシロキサンを生成する反応は、アミノ基含有オルガノシロキサン１モルに対しビニル基含有イソシアネート等を通常０．３モル以上添加し、４０〜８０℃の環境下で混合することによって容易に進行する。
【００１５】
前記ビニル基含有アルコキシシラン化合物としては、例えばビニルトリメトキシシラン、ビニルトリエトキシシラン、アリルトリメトキシシラン、アリルトリエトキシシラン、ｐ−スチリルトリメトキシシラン、３−メタクリロキシプロピルメチルジメトキシシラン、３−メタクリロキシプロピルトリメトキシシラン、３−メタクリロキシプロピルメチルジエトキシシラン、３−メタクリロキシプロピルトリエトキシシラン及び３−アクリロキシプロピルトリメトキシシラン等が挙げられる。
【００１６】
＜（Ｂ）成分＞
本発明に用いられる（Ｂ）成分のシリコーンパウダーとしては、例えばシリコーンゴムパウダー、シリコーンレジンパウダー、またはそれらの混合物が挙げられる。シリコーンゴムパウダーとは、直鎖状のジメチルポリシロキサンの構造を有するゴムである。一方でシリコーンレジンパウダーとは、シロキサン結合が三次元構網目状に架橋した構造を持つレジンであり、一般的にはポリオルガノシルセスキオサンである。
【００１７】
（Ｂ）成分の平均粒径は、振動吸収性が優れる観点から、好ましくは０．１〜１００μｍであり、より好ましくは０．５〜７０μｍであり、特に好ましくは１〜５０μｍである。尚、平均粒径は、遠心沈降光透過法やレーザー回折法等の一般的な方法で測定・算出する。
【００１８】
（Ｂ）成分の形状は、板状又は鱗片状、球状、不定形、針状等が挙げられるが、貯蔵安定性に優れるという観点から、好ましくは不定形である。
【００１９】
本発明に用いられるシリコーンパウダーの市販品としては、例えばＭＳＰ−１５０、ＭＳＰ−３５０、ＭＳＰ−１５００、ＭＳＰ−３０００（以上日興リカ社製）、トレフィルＦ−２０１、トレフィルＦ−２０２、トレフィルＦ−２５０、トレフィルＲ−９００、トレフィルＲ−９０２Ａ、トレフィルＥ−５００、トレフィルＥ−６００、トレフィルＥ−６０１、トレフィルＥ−５０６、トレフィル−９１０、ＢＹ２９−１１９、ＤＣ４−７０８１（以上東レ・ダウコーニング社製）ＫＭＰ−５９７、ＫＭＰ−５９８、ＫＭＰ−５９４、Ｘ−５２−８７５、ＫＭＰ−５９０、ＫＭＰ−７０１、Ｘ−５２−８５４、Ｘ−５２−１６２１、ＫＭＰ−６００、ＫＭＰ−６０１、ＫＭＰ−６０２、ＫＭＰ−６０５、Ｘ−５２−７０３０（以上信越化学工業社製）等が挙げられる。
【００２０】
（Ｂ）成分の添加量は（Ａ）成分１００質量部に対して好ましくは１〜３０質量部であり、より好ましくは３〜２０質量部である。添加量が１〜３０質量部の範囲であると、振動吸収性を維持する観点から好ましい。
【００２１】
＜（Ｃ）成分＞
本発明の（Ｃ）成分としては、光照射により活性ラジカル種などを発生する光開始剤であれば、特に限定されないが、例えばジエトキシアセトフェノン、２−ヒドロキシ−２−メチル−１−フェニルプロパン−１−オン、ベンジルジメチルケタール、４−（２−ヒドロキシエトキシ）フェニル−（２−ヒドロキシ−２−プロピル）ケトン、１−ヒドロキシシクロヘキシルフェニルケトン、１−［４−（２−ヒドロキシエトキシ）−フェニル］−２−ヒドロキシ−２−メチル−１−プロパン−１−オン、２−ヒロドキシ−１−｛４−［４−（２−ヒドロキシ−２−メチル−プロピオニル）−ベンジル］フェニル｝−２−メチル−プロパン−１−オン、２−メチル−２−モルホリノ（４−チオメチルフェニル）プロパン−１−オン、２−ベンジル−２−ジメチルアミノ−１−（４−モルホリノフェニル）ブタノン、２−ヒドロキシ−２−メチル−１−［４−（１−メチルビニル）フェニル］プロパノンオリゴマー、ベンゾフェノン、キサントール、フルオレイン、ベンズアルデヒド、アンスラキノン、トリフェニルアミン、カルバゾール、ｐ−ジアセチルベンゼン、３−メトキシベンゾフェノン、４−メチルベンゾフェノン、４−クロロ−４−ベンジルベンゾフェノン、３−クロロキサントーン、３，９−ジクロロキサントーン、３−クロロ−８−ノニルキサントーン、ベンゾイル、ベンゾイルメチルエーテル、ベンゾインブチルエーテル、ビス（４−ジメチルアミノフェニル）ケトン、ベンジルメトキシケタール、２−クロロチオキサントーン、ビス（２，４，６  −トリメチルベンゾイル）−フェニルフォスフィンオキサイド、２，４，６−トリメチルベンゾイル−ジフェニルフォスフィンオキサイドなどが挙げられるが、中でも、（Ａ）成分との相溶性及び貯蔵安定性に優れる観点から、２−ヒドロキシ−２−メチル−１−フェニルプロパン−１−オン、ベンジルジメチルケタール、１−［４−（２−ヒドロキシエトキシ）−フェニル］−２−ヒドロキシ−２−メチル−１−プロパン−１−オン、２−ヒロドキシ−１−｛４−［４−（２−ヒドロキシ−２−メチル−プロピオニル）−ベンジル］フェニル｝−２−メチル−プロパン−１−オン、ベンゾフェノン、ジエトキシアセトフェノン、ビス（２，４，６  −トリメチルベンゾイル）−フェニルフォスフィンオキサイド、２，４，６−トリメチルベンゾイル−ジフェニルフォスフィンオキサイドが好ましい。
【００２２】
（Ｃ）成分の添加量は所望の硬化性になるように公知の範囲で適宜決定することができる。
【００２３】
（Ｃ）成分の添加量は、（Ａ）成分１００質量部に対して好ましくは０．０１〜２０質量部であり、より好ましくは０．１〜５質量部である。
【００２４】
＜（Ｄ）成分＞
本発明の（Ｄ）成分は、炭素数１０以上のアルキルシラン化合物で処理したシリカであり、好ましくは、炭素数１０以上のアルキルシラン化合物で表面処理したフュ−ムドシリカ（「ヒュームドシリカ」とも称する。）である。本発明の（Ｄ）成分は、（Ａ）成分と（Ｂ）成分とを併用された際に相互作用を奏して、長期貯蔵後も振動吸収性を安定させることができるものである。なお、本発明において、アルキルシラン化合物の炭素数の上限としては、特に限定されないが、本発明の（Ａ）成分への分散性の観点から、炭素数２０以下であることがより好ましい。
【００２５】
前記炭素数１０以上のアルキルシラン化合物としては、少なくとも１つの炭素数１０以上の長鎖アルキル基がケイ素に直接結合しているアルキルシラン化合物をいい、下記一般式（１）で表される化合物が好ましく用いられる。
【００２６】
Ｒ1aＳｉＲ2bＲ3(4-(a+b))  （１）
（式中Ｒ1は、炭素数１０以上のアルキル基であり、好ましくは炭素数１２〜２０のアルキル基である。Ｒ2は、炭素数１〜４のアルコキシ基であり、Ｒ3は、炭素数１〜４のアルキル基であり、ａは、１または２であり、ｂは、１〜３であり、ａ＋ｂは２〜４である。）
（Ｄ）成分の平均粒径は、長期保存後の振動吸収性の安定性及び（Ａ）成分に対する分散性に優れるという観点から、１〜１００ｎｍであることが好ましく、更に好ましくは、３〜５０ｎｍであり、特に好ましくは５〜３０ｎｍである。尚、平均粒径は、遠心沈降光透過法やレーザー回折法等の一般的な方法で測定・算出する。また、（Ｄ）成分のＢＥＴ比表面積は、長期保存安定性に優れるという観点から、２５０ｍ2／ｇ以下であることが好ましく、特に好ましくは、２００ｍ2／ｇ以下である。なお、（Ｄ）成分のＢＥＴ比表面積の下限値としては、特に限定されないが、振動吸収性の観点から、１００ｍ2／ｇ以上であることがより好ましい。
【００２７】
本発明に用いられる（Ｄ）成分の市販品としては、Ｒ８１６（日本アエロジル株式会社製）、ＶＰ  ＮＫＣ  １３０（日本アエロジル株式会社製）等が挙げられる。
【００２８】
（Ｄ）成分の添加量は（Ａ）成分１００質量部に対して好ましくは０．５〜２０質量部であり、更に好ましくは、１〜１５質量部である。この範囲からはずれると貯蔵後の振動吸収性が安定しないおそれがある。
【００２９】
上述のように、本発明の（Ａ）成分〜（Ｄ）成分を含有する光硬化性シリコーンゲル組成物は、光を照射することにより短時間で硬化し、且つ長期保存後も安定した振動吸収性を有する。
【００３０】
なお、本発明の光硬化性シリコーンゲル組成物には必要に応じて、本発明の目的を損なわない限り、その他任意の成分として、反応性希釈剤、耐熱安定剤、難燃材、保存安定剤、物性調整剤、非反応性シリコーンオイル、可塑剤、粘着付与剤、熱ラジカル開始剤、溶剤等を添加することもできる。
【００３１】
反応性希釈剤としては、単官能（メタ）アクリレートモノマー、多官能（メタ）アクリレートモノマーなどが挙げられる。
【００３２】
単官能（メタ）アクリレートモノマーとしては、例えばイソボルニル（メタ）アクリレート、アダマンチル（メタ）アクリレート、トリシクロデカン（メタ）アクリレート、ジシクロペンタジエンオキシエチル（メタ）アクリレート、ジシクロペンタニル（メタ）アクリレート、フェニルオキシエチル（メタ）アクリレート、フェノキシポリエチレングリコール（メタ）アクリレート、ベンジル（メタ）アクリレート、テトラヒドロフルフリル（メタ）アクリレート、モルフォリン（メタ）アクリレート、ラウリル（メタ）アクリレート、イソデシル（メタ）アクリレート、ステアリル（メタ）アクリレート、イソオクチル（メタ）アクリレート、トリデシル（メタ）アクリレート、エトキシジエチレングリコール（メタ）アクリレート等が挙げられる。
【００３３】
多官能（メタ）アクリレートモノマーとしては、例えば、ネオペンチルグリコールジ（メタ）アクリレート、ポリエチレングリコールジ（メタ）アクリレート、ジシクロペンタニルジ（メタ）アクリレート、１，６−ヘキサンジオールジ（メタ）アクリレート、ポリプロピレングリコールジ（メタ）アクリレート、エチレンオキシド変性ビスフェノールＡジ（メタ）アクリレート、エチレンオキシド変性トリメチロールプロパントリ（メタ）アクリレート、エチレンオキシド変性ペンタエリスリトールテトラ（メタ）アクリレート、トリス［（メタ）アクリロキシエチル］イソシアヌレート、エチレンオキシド変性ジペンタエリスリトールヘキサ（メタ）アクリレート、エポキシ（メタ）アクリレート等が挙げられる。
【００３４】
耐熱安定剤としては、フェノール系酸化防止剤、チオエーテル系酸化防止剤、リン系酸化防止剤などが挙げられる。
【００３５】
難燃剤としては、水酸化マグネシウム、水酸化アルミニウム、ポリリン酸アンモニウム、赤リン等のリン系、メラミンシアヌレート、硫酸メラミン等の窒素系、ホウ酸亜鉛などが挙げられるが、特に限定されるものではない。
【００３６】
保存安定剤としては、暗反応防止剤が使用でき、ハイドロキノン、ｐ−メトキシフェノール、ｔ−ブチルカテコール、フェノチアジンなどが例示される。
【００３７】
物性調整剤としては、各種シランカップリング剤、例えば、２−（３，４−エポキシシクロヘキシル）エチルトリメトキシシラン、３−グリシドキシプロピルトリエトキシシラン、３−グリシドキシプロピルメチルジメトキシシラン、３−グリシドキシプロピルトリメトキシシラン、３−グリシドキシプロピルメチルジエトキシシラン等のグリシジル基含有シランカップリング剤、ビニルトリス（β−メトキシエトキシ）シラン、ビニルトリエトキシシラン、ビニルトリメトキシシラン等のビニル基含有シランカップリング剤、γ−メタクリロキシプロピルトリメトキシシラン等の（メタ）アクリル基含有シランカップリング剤、Ｎ−β−（アミノエチル）−γ−アミノプロピルトリメトキシシラン、γ−アミノプロピルトリエトキシシラン、Ｎ−フェニル−γ−アミノプロピルトリメトキシシラン等のアミノ基含有シランカップリング剤、その他γ−メルカプトプロピルトリメトキシシラン、γ−クロロプロピルトリメトキシシラン等が挙げられる。これらの中でもより密着性の向上が期待できるという観点で、グリシジル基含有シランカップリング剤、（メタ）アクリル基含有シランカップリング剤が好ましく用いられる。これらは単独で用いられてもよく、２種以上が併用されてもよい。前記物性調整剤を用いることにより、本発明の光硬化性シリコーンゲル組成物の硬化性や密着性などを調整することができる。
【００３８】
本発明の光硬化性シリコーンゲル組成物の製造方法は、特に限定されず、公知の方法を適用することができる。例えば、各成分及び所望により用いられる添加剤成分を温度調節可能な混練機、例えば、一軸押出機，二軸押出機，プラネタリーミキサー、二軸ミキサー、高剪断型ミキサー等を用いて混練することにより、製造することができる。
【００３９】
本発明の光硬化性シリコーンゲル組成物は、ダンパー用途に用いられることができる。より具体的に、各種電気・電子部品の接着剤、シール剤、ポッティング材、コーティング材、光ピックアップ装置に用いられるダンピング材など広い分野で使用することができる。中でも光ピックアップ用ダンピング材として好ましく用いられる。
【００４０】
本発明の光硬化性シリコーンゲル組成物を光ピックアップ用ダンピング材に用いる為には振動吸収性が求められる。振動吸収性とはレオメーターにより測定できるｔａｎδ（動的粘弾性）から判断される。初期値と比べて長期保存後も安定した振動吸収性であることが好ましい。
【実施例】
【００４１】
本発明の実施例および比較例に使用した材料は以下である。【００４２】
＜（Ａ）成分＞
ａ１：末端アクリレート含有ポリオルガノシロキサン
重量平均分子量２００００の両末端シラノールポリジメチルシロキサン２０００ｇにアミノプロピルメチルジメトキシシラン８ｇを加えて、窒素置換中にて１００℃で２時間攪拌反応させて粘度１０Ｐａ・ｓの末端アミノポリジメチルシロキサンを得た。その後、得られた樹脂１００ｇに対して２−イソシアネートエチルアクリレート０．８ｇを加え窒素置換中にて５０℃１時間攪拌反応し、末端アクリレート含有ポリオルガノシロキサン（ａ１）を得た。【００４３】
ａ２：末端メタクリレート含有ポリオルガノシロキサン
重量平均分子量１００００の両末端シラノールポリジメチルシロキサン２０００ｇにアミノプロピルメチルジメトキシシラン１５ｇを加えて、窒素置換中にて１００℃で２時間攪拌させて粘度２Ｐａ・ｓの末端アミノポリジメチルシロキサンを得た。その後、得られた樹脂１００ｇに対して２−イソシアネートエチルメタクリレート０．８ｇを加え窒素置換中にて５０℃１時間攪拌反応し、末端メタクリレート含有ポリオルガノシロキサン（ａ２）を得た。【００４４】
＜（Ｂ）成分＞
ｂ１：平均粒径２０μｍの形状が不定形であるシリコーンレジンパウダー
＜（Ｃ）成分＞
ｃ１：ジエトキシアセトフェノン
ｃ２：２，４，６−トリメチルベンゾイル−ジフェニル−フォスフィンオキサイド
＜（Ｄ）成分＞
ｄ１：ＶＰ  ＮＫＣ  １３０（ヘキサデシル基含有シラン(炭素数１６のアルキル基含有シラン化合物)で表面処理されたヒュームドシリカ、日本アエロジル株式会社製）
ｄ２：Ｒ−８１６（ヘキサデシル基含有シラン(炭素数１６のアルキル基含有シラン化合物)で表面処理されたヒュームドシリカ、日本アエロジル株式会社製）
＜（Ｄ）成分の比較成分＞
ｄ'１：ポリジメチルシロキサンで処理されたヒュームドシリカ
ｄ'２：Ｒ−８０５（オクチル基含有シラン(炭素数８のアルキル基含有シラン化合物)で表面処理されたヒュームドシリカ、日本アエロジル株式会社製）
ｄ'３：ＲＸ−２００（ヘキサメチルシラザンで表面処理されたヒュームドシリカ、日本アエロジル株式会社製）
ｄ'４：Ｒ−７２００（メタクリロキシシランで表面処理されたヒュームドシリカ、日本アエロジル株式会社製）
ｄ'５：Ｒ−９７２（ジメチルジクロロシランで表面処理されたヒュームドシリカ、日本アエロジル株式会社製）
ｄ'６：アエロジル（登録商標）２００（無処理品のヒュームドシリカ、日本アエロジル株式会社製）
［実施例１〜５及び比較例１〜６］
表１、２に示す質量割合（質量部）で加え、室温でプラネタリーミキサーを用いて６０分攪拌混合し組成物を調整し、遮光されたプラスチック製ボトル容器に充填し、試料を完成させた。【００４５】
【表１】
2014061390.tif 000002
【００４６】
【表２】
2014061390.tif 000003
【００４７】
＜初期の振動吸収特性試験＞
各組成物より、プラスチック製ボトル容器の底部をサンプリングし、それぞれの試料を直径３０ｍｍ深さ１．２ｍｍの透明容器に注入し、４ｋＷ高圧水銀灯（主波長３６５ｎｍ）を用いて積算光量３０ｋＪ／ｍ2（照度１５０ｍＷ／ｃｍ2で２０秒照射）の紫外線を照射して光硬化性シリコーン組成物を硬化させた。その後、硬化物を取り出し、レオメーターにより振動吸収特性を測定した。レオメーターにより２５℃で１Ｈｚの時のｔａｎδを測定した。その結果を表１、２に示す。【００４８】
＜貯蔵後（長期保存後）の振動吸収特性試験＞
プラスチック製ボトル容器に充填された各組成物を８０℃の雰囲気下に１６８時間保管し、その後、上記同様に振動吸収特性試験を行った。その結果を表１、２に示す。【００４９】
＜比較例７＞
粘度が１０００ｍＰａ・ｓであるビニル基末端ジメチルシロキサン１００質量部、粘度が１５０ｍＰａ・ｓであるメルカプトプロピル基含有ポリオルガノシロキサン３質量部、Ｒ−８１６  ３質量部、ジエトキシアセトフェノン１質量部をプラネタリーで６０分攪拌混合し、組成物を調整した。この組成物に対して上述した振動吸収特性試験を行った結果は、初期の振動吸収特性が１．０５であり、貯蔵後（長期保存後）の振動吸収特性が０．９７であった。【００５０】
本発明の（Ｄ）成分を用いた組成物である実施例１〜５と、本発明の（Ｄ）成分ではないヒュームドシリカを用いた組成物である比較例１〜６を比べると、実施例１〜５が、貯蔵後（長期保存後）も振動吸収特性が安定していることがわかる。【００５１】
また、本発明と異なる組成成分を有する比較例７も、貯蔵後（長期保存後）の振動吸収特性が劣化したことが分かる。
【産業上の利用可能性】
【００５２】
本発明の組成物は、光照射により短時間で硬化し、長期保存後も安定した振動吸収性を有することから、ダンパー用途に用いられ、例えば光ピックアップ装置に用いられるダンピング材など広い分野に適用可能であり、産業上有用である。
【国際調査報告】
2014061390.tif 000004
2014061390.tif 000005
2014061390.tif 000006
2014061390.tif 000007